(57)【特許請求の範囲】
【請求項１】
光輝性熱可塑性樹脂フィルム（Ａ）および熱可塑性樹脂フィルム（Ｂ）からなる光輝性積層樹脂フィルムにおいて、前記光輝性熱可塑性樹脂フィルム（Ａ）が、熱可塑性樹脂１００質量部、酸化チタンまたは酸化鉄で被覆されたシリカフレーク０．０２〜５．０質量部およびカーボンブラック０．０１〜０．５質量部を含有し、前記熱可塑性樹脂フィルム（Ｂ）の積層されている面が６０以下のＬ＊値を有することを特徴とする、光輝性積層樹脂フィルム。
【請求項２】
前記光輝性熱可塑性樹脂フィルム（Ａ）における熱可塑性樹脂が、塩化ビニル系樹脂または非晶性ポリエチレンテレフタレート系樹脂であることを特徴とする、請求項１記載の光輝性積層樹脂フィルム。
【請求項３】
前記熱可塑性樹脂フィルム（Ｂ）における熱可塑性樹脂が、塩化ビニル系樹脂または非晶性ポリエチレンテレフタレート系樹脂であることを特徴とする、請求項１または２記載の光輝性積層樹脂フィルム。
【請求項４】
前記光輝性熱可塑性樹脂フィルム（Ａ）の積層されていない表面がエンボス加工されていることを特徴とする、請求項１〜３のいずれか１項記載の光輝性積層樹脂フィルム。
【請求項５】
エンボス加工の柄が、クロス柄、織柄または梨地であることを特徴とする、請求項４記載の光輝性積層樹脂フィルム。
【請求項６】
前記光輝性熱可塑性樹脂フィルム（Ａ）の積層されていない表面にトップコートが施されていることを特徴とする、請求項１〜５のいずれか１項記載の光輝性積層樹脂フィルム。
【請求項７】
前記熱可塑性樹脂フィルム（Ｂ）の積層されていない表面に粘着剤層（Ｃ）を有することを特徴とする、請求項１〜６のいずれか１項記載の光輝性積層樹脂フィルム。
【請求項８】
請求項１〜７のいずれか１項記載の光輝性積層樹脂フィルムを、光輝性熱可塑性樹脂フィルム（Ａ）を露出側として壁装に使用する方法。 
【発明の詳細な説明】
【技術分野】
【０００１】
本発明は、建築部材や家具などに使用される化粧シートとして有用な光輝性積層樹脂フィルムに関する。特に、本発明は、多色性に優れ、かつ古色感を有する光輝性積層樹脂フィルムに関する。
【背景技術】
【０００２】
従来、壁材や床材などの建築部材に用いられる化粧材、あるいは家具や台所製品、家電製品のキャビネット、自動車等の内装などの表面化粧材として、基材上に化粧シートを貼合したものが用いられている。
【０００３】
上記基材としては、例えば、木材、合板、集成材、パーチクルボード、ハードボードなどの木質系材料や板状体、金属板、プラスチック成形体などが使用されている。
【０００４】
これらの基材に貼り合わされる化粧シートとして、意匠性を高めるために、例えば、アルミニウム、真鍮等の金属顔料、二酸化チタン被覆雲母、塩基性炭酸鉛等の箔粉からなる真珠光沢（パール）顔料等の光輝性顔料を樹脂に添加した光輝性樹脂シートが実用化されている。
【０００５】
例えば、ホワイトパールチップと、真珠顔料と、透明合成樹脂組成物とからなる透明シートを、有色の合成樹脂シートに積層した合成樹脂製積層シートが提案されている（例えば、特許文献１）。このシートは、多色性、すなわち見る角度による色の変化、を有するが、色調が白っぽいパール調あるいは明るい金属調であり、侘び、寂びを感じさせるようなおもむき感や高級感が求められる用途には不適である。
【０００６】
多色性に優れるとともに、暗清色（純色に黒を加えた色）に近い色でかつ侘び、寂びを感じさせるような古色感のある樹脂シートは見出されていない。
【特許文献１】特開平１１−２３５７７９号公報
【発明の開示】
【発明が解決しようとする課題】
【０００７】
本発明は、多色性に優れると共に、暗清色に近い色でかつ侘び、寂びを感じさせるような古色感を有する積層樹脂フィルムを提供することを目的とする。
【課題を解決するための手段】
【０００８】
本発明者らは、パール顔料としての、酸化チタンまたは酸化鉄で被覆されたシリカフレーク、およびカーボンブラックがそれぞれ特定量添加された熱可塑性樹脂フィルムを上層とし、下層として、Ｌ＊値が６０以下である熱可塑性樹脂フィルムを使用することにより、上記目的が達成されることを見出した。
【０００９】
すなわち、本発明は、光輝性熱可塑性樹脂フィルム（Ａ）および熱可塑性樹脂フィルム（Ｂ）からなる光輝性積層樹脂フィルムにおいて、前記光輝性熱可塑性樹脂フィルム（Ａ）が、熱可塑性樹脂１００質量部、酸化チタンまたは酸化鉄で被覆されたシリカフレーク０．０２〜５．０質量部およびカーボンブラック０．０１〜０．５質量部を含有し、前記熱可塑性樹脂フィルム（Ｂ）の積層されている面が６０以下のＬ＊値を有することを特徴とする、光輝性積層樹脂フィルムである。
【発明の効果】
【００１０】
本発明の積層樹脂フィルムは、製膜性に優れ、かつ多色性に優れると共に、暗清色に近い色でかつ侘び、寂びを感じさせるような古色感を有するので、建築部材や家具、自動車内装において使用される化粧シート、特に侘び、寂びを感じさせるようなおもむき感や高級感が求められるところの化粧シートとして有用である。
【発明を実施するための最良の形態】
【００１１】
本発明の積層樹脂フィルムは、上層としての光輝性熱可塑性樹脂フィルム（Ａ）に、下層としての熱可塑性樹脂フィルム（Ｂ）が積層されたものである。
【００１２】
光輝性熱可塑性樹脂フィルム（Ａ）
フィルム（Ａ）は、熱可塑性樹脂に、特定量の、酸化チタンまたは酸化鉄で被覆されたシリカフレークおよびカーボンブラックを含有する。
【００１３】
上記熱可塑性樹脂は、特に制限されず、例えば塩化ビニル系樹脂、非晶性ポリエチレンテレフタレート系樹脂、ポリプロピレン系樹脂、ポリエチレン系樹脂、ＡＢＳ系樹脂、ポリカーボネート系樹脂、ポリアクリル系樹脂、ポリウレタン系樹脂が挙げられる。製膜性および積層後の加工性の点から、塩化ビニル系樹脂および非晶性ポリエチレンテレフタレート系樹脂が好ましい。
【００１４】
上記熱可塑性樹脂の具体例として、例えば、リケンテクノス（株）製のＳ２００１５（商品名）（塩化ビニル系樹脂）、リケンテクノス（株）製のリベスター  ＳＥＴ２２１（商品名）（非晶性ポリエチレンテレフタレート系樹脂）およびリケンテクノス（株）製のＳＬＦ２３８（商品名）（ポリプロピレン）が挙げられる。
【００１５】
上記酸化チタンまたは酸化鉄で被覆されたシリカフレークは、フレーク状のシリカを基体とし、それを酸化チタンまたは酸化鉄（一酸化鉄または三酸化二鉄）で被覆したものである。基体の厚みは３００〜５００ｎｍが好ましく、より好ましくは４００〜４５０ｎｍであり、長径は５〜６０μｍが好ましく、より好ましくは１０〜４０μｍである。被覆層の厚みは５０〜１２０ｎｍが好ましく、より好ましくは６０〜１２０ｎｍである。
【００１６】
上記シリカフレークは、多色性を発現する光輝性顔料（パール顔料）として公知である。光輝性顔料としては、この他に、金属酸化物被覆アルミナフレーク、金属酸化物被覆雲母、金属酸化物被覆酸化アルミニウムフレーク、金属酸化物被覆ガラスフレークなどが知られているが、種々のパール顔料のうち、上記酸化チタンまたは酸化鉄で被覆されたシリカフレークを特に使用すると、多色性に優れ、かつ暗清色に近い色を呈しかつ侘び、寂びを感じさせるような古色感を有するフィルムが得られることを本発明者らは見出した。上記酸化チタンまたは酸化鉄で被覆されたシリカフレークの市販例として、例えば、メルク社製のカラーストリーム（商品名）が挙げられる。
【００１７】
上記シリカフレークの量は、熱可塑性樹脂１００質量部に対して、０．０２〜５質量部、好ましくは０．１〜３質量部である。上記量が上記下限未満であると、得られるフィルムの多色性および古色感に劣る。上記上限を超えると、製膜時にプレートアウトを生じてフィルム化が困難となり、また、得られるフィルムの色調がより明るくなって古色感に劣る。
【００１８】
本発明におけるカーボンブラックは特に制限はなく、黒色顔料として市販されている分散性の良いものであればよい。
【００１９】
カーボンブラックの量は、熱可塑性樹脂１００質量部に対して０．０１〜０．５質量部、好ましくは０．０５〜０．３質量部である。上記量が上記下限未満であると、得られるフィルムの色調がより明るくなって古色感に劣る。上記上限を超えると、多色性に劣る。
【００２０】
フィルム（Ａ）は、上記のほかに、酸化防止剤、耐候安定剤、帯電防止剤、熱安定剤、難燃剤、離型剤、界面活性剤、強化剤、艶消し剤、フィラーなどを、本発明の効果を損なわない範囲で含有することができる。
【００２１】
熱可塑性樹脂フィルム（Ｂ）
フィルム（Ｂ）は、その積層されている面が６０以下のＬ＊値を有するものである。Ｌ＊値が６０を超えると、得られる積層フィルムの色調がより明るくなり、目的の古色感が得られない。フィルム（Ｂ）は、上記フィルムのＬ＊値が６０以下、好ましくは５０以下、さらに好ましくは４０以下であるように、熱可塑性樹脂に顔料が添加されたものである。
【００２２】
上記熱可塑性樹脂は、特に制限されず、例えば塩化ビニル系樹脂、非晶性ポリエチレンテレフタレート系樹脂、ポリプロピレン系樹脂、ポリエチレン系樹脂、ＡＢＳ系樹脂、ポリカーボネート系樹脂、ポリアクリル系樹脂、ポリウレタン系樹脂が挙げられる。製膜性および積層後の加工性の点から、塩化ビニル系樹脂および非晶性ポリエチレンテレフタレート系樹脂が好ましい。
【００２３】
上記顔料としては、例えば、カーボンブラック、酸化チタン、ベンガラ、ジスアゾ・エローＧ、レーキ・レッドＣ、フタロシアニン・ブルー、フタロシアニン・グリーンなどが挙げられる。上記顔料の添加量は、得られるフィルムのＬ＊値が６０以下になるような量であり、当業者であれば、適宜決定することができる。なお、光輝性顔料（パール顔料）は上記顔料に含まれない。
【００２４】
なお、Ｌ＊値は、色の明るさの度合である明度を表す周知の尺度であり、ＪＩＳ  Ｚ８７２２等に従って測定することができる。Ｌ＊値が大きいほど明度が高く、最大Ｌ＊値、すなわちＬ＊値＝１００は白色を意味し、最小Ｌ＊値、すなわちＬ＊値＝０は黒色を意味する。
【００２５】
フィルム（Ｂ）を構成する、Ｌ＊値が６０以下の熱可塑性樹脂として、市販品を使用することもでき、例えば、リケンテクノス（株）製のＳ２３４０  ＦＣ２０１５（商品名）（Ｌ＊値＝２０のポリ塩化ビニル）、リケンテクノス（株）製のリベスター  ＳＥＴ６８７  ＦＺ２７９７６（商品名）（Ｌ＊値＝２０の非晶性ポリエチレンテレフタレート）およびリケンテクノス（株）製のＴＰＰ００８  ＸＰ２９０２（商品名）（Ｌ＊値＝２０のポリプロピレン）等が挙げられる。
【００２６】
フィルム（Ｂ）は、本発明の効果を損なわない範囲で、酸化防止剤、耐候安定剤、帯電防止剤、熱安定剤、難燃剤、離型剤、界面活性剤、強化剤、艶消し剤、フィラーなどをさらに含有することができる。
【００２７】
上記樹脂フィルム（Ａ）および（Ｂ）の製造法は特に制限されず、それぞれの構成成分を慣用の方法にしたがって混練・製膜することにより製造することができる。例えば、慣用のカレンダー装置、例えば直立型３本ロール、直立型４本ロール、Ｌ型４本ロール、逆Ｌ型４本ロール、Ｚ型ロールなどを用いて製造することができる。あるいは、慣用の押出機（例えば単軸押出機、同方向回転二軸押出機、異方向回転二軸押出機など）とＴダイ（例えばマニホールドダイ、フィッシュテールダイ、コートハンガーダイなど）とを用いて製造することもできる。
【００２８】
本発明の積層樹脂フィルムの製造法は特に制限されず、慣用の方法にしたがって、例えば、熱ラミネーションやドライラミネーションによって上記樹脂フィルム（Ａ）および（Ｂ）を積層することにより製造することができる。熱ラミネーションでは、例えば、樹脂フィルム（Ａ）を上地としてダブリング装置の加熱ドラムに繰り出し、樹脂フィルム（Ｂ）を下地として上記加熱ドラムに繰り出して上記上地と圧着させることにより積層樹脂フィルムを製造することができる。ドライラミネーションでは、例えば、樹脂フィルム（Ａ）の片面に溶剤タイプ２液接着剤をグラビア塗工方式で塗布し、乾燥炉にて溶剤を蒸発飛散させて接着剤層を設け、上記接着剤層の上に樹脂フィルム（Ｂ）を重ねて金属ロールで熱融着することにより積層樹脂フィルムを製造することができる。
【００２９】
樹脂フィルム（Ａ）および（Ｂ）の厚さは、各々、好ましくは４０〜２００μｍ、さらに好ましくは５０〜１５０μｍであり、積層樹脂フィルムの厚さは、好ましくは１００〜３００μm、さらに好ましくは１２０〜２５０μmである。
【００３０】
光輝性熱可塑性樹脂フィルム（Ａ）の積層されていない表面に、エンボス加工を施してもよい。エンボス加工は、慣用の方法にしたがって行われ得る。エンボス加工の柄は種々のものから選択され得、例えば、クロス柄、織柄、梨地、木目柄、抽象柄、皮シボ、石目柄などが挙げられる。エンボス加工を施すことにより、より古色感を出すことができる。
【００３１】
また、エンボス加工されたまたはされていない光輝性熱可塑性樹脂フィルム（Ａ）の上にトップコートを施してもよい。トップコートを施すことにより、積層樹脂フィルムの耐擦傷性を向上することができ、表面に傷がつきにくい優れた積層樹脂フィルムを得ることができる。好ましくは、ウレタン系トップコート又は紫外線硬化型トップコートが施され得る。ウレタン系トップコートは、例えば、ポリオール成分とポリイソシアネート成分からなる二液型ポリウレタンを塗布し硬化させることにより形成することができる。紫外線硬化型トップコートは、コート層の紫外線硬化波長とは異なる波長帯であってコーティング材の劣化を引き起こすところの特定の紫外線を吸収する紫外線吸収剤と光安定剤を含むコーティング材を積層樹脂フィルムに塗布し、紫外線硬化することにより形成することができる。
【００３２】
また、本発明の積層樹脂フィルムは、熱可塑性樹脂フィルム（Ｂ）の積層されていない表面に粘着剤層（Ｃ）を有してもよい。粘着剤層（Ｃ）を有することにより、積層樹脂フィルムを、粘着剤層（Ｃ）を介して建材等の基体に貼付することができる。粘着剤としては、耐候性などの点から、アクリル系、ウレタン系及びシリコーン系粘着剤が好ましく、特にアクリル系粘着剤が好ましい。粘着剤層の施与は、慣用の方法に従って行うことができる。例えば、紙基材にシリコーンコーティングを施した離型紙などに、溶剤型アクリル系粘着剤、非水系エマルジョン型アクリル系粘着剤、水系エマルジョン型アクリル系粘着剤、水溶性型アクリル系粘着剤などを塗布乾燥して粘着剤層を形成し、この粘着剤層と樹脂フィルム（Ｂ）の裏面が接するように積層させる。粘着剤として、紫外線硬化型粘着剤を使用することも可能である。粘着剤層には、必要に応じて、粘着付与樹脂、架橋剤、酸化防止剤、耐候剤などを配合することができる。
【００３３】
こうして得られた積層樹脂フィルムは、各種化粧シートとして、例えば、壁材、床材、等の建材用の化粧シート、家具用化粧シート、冷蔵庫、エアコン等の家電用の化粧シート、および自動車の内装用化粧シートとして有用であり、特に壁装用の化粧シートとして有用である。
【実施例】
【００３４】
次に、本発明を下記実施例によって説明するが、以下の実施例は、本発明を限定するものとして決して解釈されるべきでない。なお、下記実施例および比較例における評価方法および使用材料は以下の通りである。
【００３５】
評価方法
古色感
積層樹脂フィルムの樹脂フィルム（Ａ）側の表面を目視で観察して、古色感（暗清色に近い色でかつ侘び、寂びを感じさせるようなおもむき感や高級感を有する）の有無を、５人のパネラーによって下記の４段階で評価した。
５点：古色感が顕著に認められる。
４点：古色感が認められる。
３点：古色感にやや欠ける。
２点：古色感が認められない。
５人の評価点の平均を求め、下記基準に従って古色感を評価した。
◎：平均点が４．４点以上
○：平均点が３．６点以上４．４点未満
△：平均点が２．８点以上３．６点未満
×：平均点が２．８点未満
【００３６】
多色性
積層樹脂フィルムの樹脂フィルム（Ａ）側の表面をほぼ真上から見た場合と表面に対して１５度の角度から見た場合との色の違いを目視で観察して、多色性の有無を５人のパネラーによって下記の４段階で評価した。
５点：色の違いが非常に明確であり、多色性が顕著に認められる。
４点：色の違いが明確に認められ、多色性を有する。
３点：色の違いが小さく、多色性に乏しい。
２点：色の違いが非常に小さく、多色性があるとは言いがたい。
５人の評価点の平均を求め、下記基準に従って多色性を評価した。
◎：平均点が４．４点以上
○：平均点が３．６点以上４．４点未満
△：平均点が２．８点以上３．６点未満
×：平均点が２．８点未満
【００３７】
製膜作業性
樹脂フィルム（Ａ）の製膜作業性について以下の評価を行った。樹脂フィルム（Ａ）のための成分をロール温度１９０℃の８インチのテストロール装置にて混錬し、その作業性を以下の基準で評価した。
◎：何ら問題なく混錬作業を行うことができる。
○：光輝性顔料のロールへの付着をやや生じるが、混錬作業を行うことができる。
△：光輝性顔料のロールへの付着またはプレートアウトを生じ、混錬作業に支障がある。
×：光輝性顔料のロールへの付着またはプレートアウトが大きく、混錬作業が出来ない。
【００３８】
材料
樹脂フィルム（A）のための材料：
ＰＶＣ：Ｓ２００１５（リケンテクノス（株）製）、ポリ塩化ビニル
ＰＥＴＧ：リベスター  ＳＥＴ２２１（リケンテクノス（株）製）、非晶性ポリエチレンテレフタレート
ＰＰ：ＳＬＦ２３８（リケンテクノス（株）製）、ポリプロピレン
【００３９】
光輝性顔料（１）：カラーストリームＴ１０−０１ Viola Fantasy（メルク社製）、酸化チタンで被覆されたシリカフレーク
光輝性顔料（２）：カラーストリームＴ１０−０２ Arctic Fire（メルク社製）、酸化チタンで被覆されたシリカフレーク
光輝性顔料（３）：カラーストリームＴ１０−０３ Tropic Sunrise（メルク社製）、酸化チタンで被覆されたシリカフレーク
光輝性顔料（４）：カラーストリームＴ１０−０４ Lapis Sunlight（メルク社製）、酸化チタンで被覆されたシリカフレーク
光輝性顔料（５）：ＳＷ−１０６（山陽色素社製）、マイカ系パール顔料
光輝性顔料（６）：ＳＷ−１０８（山陽色素社製）、マイカ系パール顔料
【００４０】
カーボンブラック：ＤＡＲＫＶＡ  Ａ−５４４ブラック（大日精化工業（株）製）
【００４１】
樹脂フィルム（B）のための材料：
ＰＶＣ（１）：Ｓ２３４０  ＦＣ２０１５（リケンテクノス（株）製）、Ｌ＊値＝２０（黒色）のポリ塩化ビニル、
ＰＶＣ（２）：Ｓ２８１１４ＦＣ２３５５７（リケンテクノス（株）製）、Ｌ＊値＝４０（ダークグレー色）のポリ塩化ビニル、
ＰＶＣ（３）：Ｓ２８１７  ＦＣ２５５９０（リケンテクノス（株）製）、Ｌ＊値＝５５（グレー色）のポリ塩化ビニル、
ＰＶＣ（４）：Ｓ２８００９  ＦＣ２５２４１（リケンテクノス（株）製）、Ｌ＊値＝６５（ライトグレー色）のポリ塩化ビニル、
ＰＶＣ（５）：２８１１４ＦＣ２３５５７（リケンテクノス（株）製）、Ｌ＊値＝４５（ダークグレー色）のポリ塩化ビニル、
ＰＶＣ（６）：Ｓ２８１１４  ＦＣ２６０１３（リケンテクノス（株）製）、Ｌ＊値＝７５（ライトグレー色）のポリ塩化ビニル、
ＰＶＣ（７）：Ｓ２８０１０  ＦＣ１６８６（リケンテクノス（株）製）、Ｌ＊値＝９５（白色）のポリ塩化ビニル、
ＰＥＴＧ（１）：リベスター  ＳＥＴ６８７  ＦＺ２７９７６（リケンテクノス（株）製）、Ｌ＊値＝２０（黒色）の非晶性ポリエチレンテレフタレート、
ＰＰ（１）：ＴＰＰ００８  ＸＰ２９０２（リケンテクノス（株）製）、Ｌ＊値＝２０（黒色）のポリプロピレン、
【００４２】
実施例１〜２３および比較例１〜７
表１に示す構成を有する積層樹脂フィルムを以下のように製造した。表１に示す樹脂フィルム（Ａ）のための成分を混合し、バンバリーミキサーで排出樹脂温度１７０℃で混錬し、逆Ｌ型カレンダーを用いてカレンダーロール温度１７０〜１９０℃で厚さ９０μｍの樹脂フィルム（Ａ）を製膜した。これを上地としてダブリング装置〔（株）川上鉄鋼所〕の加熱ドラム（ドラム温度１６０℃）に繰り出して密着させた。一方、樹脂フィルム（Ｂ）のための材料を用いて、逆Ｌ型カレンダーにより厚さ７０μｍの樹脂フィルム（Ｂ）を製膜し、これを下地として上記加熱ドラムに繰り出して上記上地と圧着させて、樹脂フィルム（Ｂ）（厚さ７０μｍ）の上に樹脂フィルム（Ａ）（厚さ９０μｍ）が積層された樹脂フィルムを製造した。次いで、フィルム（Ａ）の表面に、表１に示す柄のエンボス加工を施した。得られた積層樹脂フィルムについて、上記評価を行った。結果を表１に示す。
【００４３】
【表１】
0005063446.tif 000002
0005063446.tif 000003
【００４４】
表１から明らかなように、本発明の積層樹脂フィルムは、古色感、多色性および製膜性に優れる。
【００４５】
一方、酸化チタンまたは酸化鉄で被覆されたシリカフレークの量が本発明の範囲未満である比較例１の積層樹脂フィルムは古色感および多色性に劣る。上記シリカフレークの量が本発明の範囲を超える比較例２の積層樹脂フィルムは色調が明るく、古色感に劣り、また製膜時にシリカフレークのプレートアウトを生じた。カーボンブラックの量が本発明の範囲未満である比較例３の積層樹脂フィルムは色調が明るく、古色感に劣る。カーボンブラックの量が本発明の範囲を超える比較例４の積層樹脂フィルムは多色性に劣る。樹脂フィルム（Ｂ）のＬ＊値が６０より高い比較例５の積層樹脂フィルムは色調が明るく、古色感に劣る。酸化チタンまたは酸化鉄で被覆されたシリカフレーク以外の光輝性顔料を有する比較例６および７の積層樹脂フィルムは、古色感および多色性に劣る。
【００４６】
実施例２４〜２７および比較例８〜１１
表２に示す構成の積層樹脂フィルムを実施例１と同様の方法で製造し、光輝性顔料の種類の違いによる古色感、多色性の比較を行った。結果を表２に示す。
【００４７】
【表２】
0005063446.tif 000004
【００４８】
表２から明らかなように、光輝性顔料としてマイカ系のものを使用した比較例８〜１１の積層樹脂フィルムは、古色感および多色性に劣る。
【００４９】
実施例２８〜３５および比較例１２〜１９
表３に示す構成の積層樹脂フィルムを実施例１と同様の方法で製造し、下層（樹脂フィルム（Ｂ））のＬ＊値の違いによる古色感、多色性の比較を行った。結果を表３に示す。
【００５０】
【表３】
0005063446.tif 000005
【００５１】
表３から明らかなように、樹脂フィルム（Ｂ）のＬ＊値が６０より大きいと、古色感に劣る。
【産業上の利用可能性】
【００５２】
本発明の積層樹脂フィルムは、製膜性に優れ、かつ多色性に優れると共に、暗清色に近い色でかつ侘び、寂びを感じさせるような古色感を有するので、建築部材や家具、自動車内装において使用される化粧シート、特に侘び、寂びを感じさせるようなおもむき感や高級感が求められるところの化粧シートとして有用である。